【事件の表示】
　特許第３１１１７５８号「積層化粧シート」の請求項１ないし４に係る特許に対する特許異議の申立てについて、次のとおり決定する。
【結　論】
　訂正を認める。
　特許第３１１１７５８号の請求項１ないし４に係る特許を維持する。
【理　由】
１．手続の経緯
　本件特許第３１１７５８号の請求項１〜４に係る発明についての出願は、平成５年７月１３日に出願され、平成１２年９月２２日にその設定登録がなされ、その後、その請求項１〜４に係る発明の特許について、特許異議申立人大日本印刷株式会社より特許異議の申立てがされ、取消理由通知がなされ、その指定期間内である平成１３年１１月２０日に特許異議意見書と訂正請求書が提出されたものである。
　
２．訂正の適否についての判断
（１）訂正請求の内容
　本件訂正請求は、本件明細書を訂正請求書に添付された全文訂正明細書のとおりに訂正することを求めるもので、その訂正事項の具体的内容は以下のとおりである。
訂正事項ａ
　特許請求の範囲の請求項１を
「【請求項１】
　全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする、Ｖカット加工又はラッピング加工用の積層化粧シート。」と訂正する。
　
訂正事項ｂ
　明細書の段落【０００４】を
「【０００４】
【課題を解決するための手段】
本発明は、全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする、Ｖカット加工又はラッピング加工用の積層化粧シートである。」と訂正する。
　
（２）訂正の目的の適否、新規事項の有無及び拡張・変更の存否
　上記訂正事項ａは、本件特許明細書の段落【０００３】における「前記した塩ビフィルムの長所特にＶカット加工、ラッピング加工適性を有する代替材が求められているが、本発明はその代替材としての積層化粧シートを提供するものである。」の記載や、段落【００２６】における「本発明の化粧シートは、‥‥２次加工適性（Ｖカット加工、ラッピング加工）が良かった。」の記載などに基づき、請求項１に記載された「積層化粧シート」を「Ｖカット加工又はラッピング加工用」に限定するものであるから、特許請求の範囲の減縮を目的とするものと認められる。
　上記訂正事項ｂは、上記訂正事項ａによる訂正にともない、明細書の記載の整合性を図るものであるから、明りょうでない記載の釈明を目的とするものと認められる。
　そして、上記訂正事項ａ及び訂正事項ｂは、いずれも願書に添付した明細書又は図面に記載した事項の範囲内においてしたものであって、実質的に特許請求の範囲を拡張又は変更するものでもない。
　
（３）むすび
　以上のとおりであるから、上記訂正は、特許法等の一部を改正する法律（平成６年法律第１１６号）附則第６条第１項の規定によりなお従前の例とされる、特許法第１２０条の４第３項において準用する平成６年法律第１１６号による改正前の特許法第１２６条第１項ただし書、第２項及び第３項の規定に適合するので、当該訂正を認める。
　
３．特許異議申立てについての判断
（１）特許異議申立ての理由の概要
　特許異議申立人大日本印刷株式会社は、甲第１号証（特開平２−１２８８４３号公報）、甲第２号証（「プラスチックス　１月号」第４３巻第１号、１９９２年１月１日、株式会社工業調査会発行、１０９〜１１２頁）及び甲第３号証（特開平５−１１６２５５号公報）を提示し、本件請求項１〜４に係る発明は、甲第１号証〜３号証記載の発明に基づいて当業者が容易に発明をすることができたものであるから、特許法第２９条第２項の規定により特許を受けることができないものである旨主張している。
　
（２）本件請求項１〜４に係る発明
　上記２．で示したように、上記訂正が認められるから、本件請求項１〜４に係る発明（以下、それぞれ「本件発明１〜４」という。）は、訂正明細書の特許請求の範囲の請求項１〜４に記載された事項により特定される以下のとおりのものである。
　
【請求項１】
　全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする、Ｖカット加工又はラッピング加工用の積層化粧シート。
【請求項２】
　前記基材シートの印刷インキ層面に保護シートを積層した積層化粧シートの保護シートと印刷インキ層との間、印刷インキ層上全面に熱接着性アンカー層を設けたことを特徴とする請求項１記載の積層化粧シート。
【請求項３】
　前記保護シート上にエンボスを施して凹み群を形成したことを特徴とする請求項１または請求項２記載の積層化粧シート。
【請求項４】
　前記凹み群に着色インキを充填したことを特徴とする請求項３記載の積層化粧シート。
　
（３）甲各号証に記載の事項
　甲第１号証には、次の事項が記載されている
ア．「本発明の化粧材は、基本的には第１図に示すように、基材（１）上に、隠蔽ベタ印刷層（２）、絵柄印刷層（３）、透明な合成樹脂層（４）およびツヤ調整層（５）を順に積層し、エンボス（６）を施してなることを特徴とする。」（第２頁右上欄１２〜１６行）
イ．「基材として代表的なものは各種の紙類であって、・・・プラスチックのフィルムも使用できる。たとえば、ポリエチレン、ポリプロピレン、ポリ塩化ビニル、・・・アイオノマーなどのプラスチックのフィルムである。そのほか、木、・・・パーチクルボードなどの木質基材、・・・アルミニウム、銅などの金属箔またはシートも使用可能である。」（第２頁左下欄５行〜同頁右下欄２行）
ウ．「絵柄印刷層、第二の絵柄印刷層および隠蔽ベタ印刷層を設けるインキまたは塗料組成物としては、ベヒクルに顔料または染料・・・を混練してなるものを用いる。」（第２頁右下欄４〜８行）
エ．「絵柄印刷層および第二の絵柄印刷層の上に設ける透明な合成樹脂層は、ポリエチレン、ポリプロピレン、・・・飽和ポリエステルやポリ塩化ビニルのようなそれ以外の熱可塑性樹脂、不飽和ポリエステル樹脂やポリウレタン樹脂などの熱硬化性樹脂から選択したものを使用すればよい。化粧材の表面性を向上させるという観点からは、ポリフッ化ビニル・・・などのフッ素樹脂のフィルム、またはポリメタクリル酸メチルのようなアクリル樹脂のフィルム、あるいはそれらの積層体を使用することが、とくに好ましい。
　これらの合成樹脂は、透明であれば、無色のものでも着色したものでも、任意にえらんで使用できる。」（第３頁左上欄６行〜同頁右上欄１行）
オ．「合成樹脂層として接着性のよくないポリオレフィン樹脂を使用する場合は、エクストルージョンコーティング法の採用が好ましく、かつコーティングに先立って、・・・アンカー剤をコートしておくとよい。」（第３頁右上欄６〜１１行）
カ．「ツヤ調整層は、化粧材の表面に好ましいツヤを与えるものであって、・・・ツヤ消し剤を全く含まないグロス（光沢）タイプの塗料を用いることもある。」（第３頁右上欄１７行〜同頁左下欄９行）
キ．「意匠効果をより高くするのに有効な手法として、エンボスの凹部に着色インキを充填することが行なわれる。」（第４頁右上欄９〜１１行）
ク．「透明な合成樹脂層が絵柄印刷層を保護し、絵柄印刷層の汚染や摩耗、スクラッチによる剥離を防止し、全体として表面物性が向上する。」（第４頁左下欄８〜１１行）
ケ．第１図には、化粧材の基本態様の断面図が示されている。
　
　甲第２号証には、次の事項が記載されている。
コ．「２−２．　無延伸フィルム（成形加工用）
　Ａ−ＰＥＴ（非晶性−ＰＥＴ）は、透明で・・・焼却時の発熱量が少ないため、欧米ではＰＶＣの代替として食品のケース類、医薬品の包装に使用されている。日本でも、・・・約３，０００トンが使用されている。」（第１０９頁下４行〜第１１０頁下２７行）
　
　甲第３号証には、次の事項が記載されている。
サ．「第二の発明に係る壁紙は、非結晶ポリエステル樹脂とオレフィン系樹脂を積層してシート状体を形成し、当該シート状体のオレフィン系樹脂の層の表面に、ポリエステル系又はセルロース系の紙を積層ラミネートした複合シートを表層材としたことを特徴としている。」（第２頁右欄段落【００１０】）
シ．「従来の塩化ビニル製の壁紙に劣らない加工特性等を備え、且つ燃焼時に有毒ガスや黒煙を発生することがなく、また、ダイオキシン等の有害物質の残留もなく環境を破壊することもない。」（第２頁右欄段落【００１１】）
ス．「そして、複合シート１０の紙８の面に、第一実施例で使用したのと同じ裏打ち紙６を酢酸ビニル系の接着剤を用いてラミネート成形した後、凹凸加工を施して壁紙を作製した。」（第３頁右欄段落【００２６】）
セ．第２図には、壁紙（第二実施例）の断面図が示されている。
　
（４）対比・判断
（本件発明１について）
　本件発明１（前者）と甲第１号証に記載された発明（後者）との対比・検討
　甲第１号証には、基材上に隠蔽ベタ印刷層、絵柄印刷層、透明な合成樹脂層およびツヤ調整層を順に積層し、エンボスを施してなる化粧材（上記ア）が記載され、基材として、プラスチックフィルムも使用できる（上記イ）こと、隠蔽ベタ印刷層および絵柄印刷層には、インキまたは塗料組成物が用いられる（上記ウ）こと、透明な合成樹脂層は、絵柄印刷層を保護するためのもの（上記ク）であること、透明な合成樹脂層として、樹脂フィルムあるいはそれらの積層体を使用することが好ましい（上記エ）ことが記載されているものと認められる。
　ところで、化粧材において、基材上に設ける隠蔽ベタ印刷層あるいは絵柄印刷層は、技術常識上、基材全面に設けられるもと認められる。また、化粧材の表面に好ましいツヤを与えるために設けるものであるが、グロス（光沢）タイプの塗料を用いて設けられることもある（上記カ）の記載からみて、甲第１号証のツヤ調整層は、本件発明におけるの積層化粧シート最表面に設けることができるとされる透明塗料を塗布をして形成された層に相当し、甲第１号証の「透明な合成樹脂層」は、本件発明１の「保護シート」に相当するものと認められる。
　したがって、両者は、「全面に印刷インキ層を設けた基材シートの印刷インキ層面に保護シートを積層した積層化粧シート」である点において一致し、前者においては、基材シートの樹脂フィルムが不透明な樹脂フィルムであるのに対し、後者においては、この点について明記されていない点（相違点１）、前者においては、基材シートの材料はポリオレフィン系樹脂フィルムであり、保護シートの材料は透明な結晶化度５％以下の非結晶性ポリエチレンテレフタレート樹脂フィルムであるのに対し、後者においては、基材シートの材料及び保護シート（透明な合成樹脂層）の材料として、多数の材料を列記するだけで、基材シートの材料にポリオレフィン系樹脂フィルムを、保護シートの材料に飽和ポリエステル樹脂フィルムを選択的に組み合せることを明記していない点（相違点２）、前者においては、積層化粧シートがＶカット加工又はラッピング加工用であるのに対し、後者においては、かかる用途について記載されていない点（相違点３）において両者は相違する。
　そこで、これら相違点について検討する。
　まず、相違点１について検討する。
　甲第１号証の化粧材は、該化粧材を化粧すべき基板表面に貼り合わせる化粧シートとしても使用することは明らかである。
　そして、化粧材をこのような化粧シートとして使用するときは、通常不透明なシート状基材を、あるいはシート状基材を不透明にして用い、さらにベタ印刷層を形成して被貼り合わせ材（基板）の色調の影響を遮蔽することは自明のことであると認められるから、甲第１号証の基材を不透明な樹脂フィルムにすることは、当業者が必要に応じて適宜になし得る設計的事項である認められる。
　相違点２について検討する。
　前者において、基材シート、保護シートに特定の樹脂を採用するのは、燃焼処理時に塩素ガスや可塑剤臭を発生させるという塩ビフィルムの問題点を改良し、同時に塩ビフィルムと同等のＶカット加工、ラッピング加工などの２次加工適性を有するという発明の課題に対応したものであるのに対し、後者は、立体感を高め、耐スクラッチ性、耐候性及び耐汚染性などの表面特性を向上するための発明であり、両者は課題及び作用効果が異なり、また、後者においては、前記問題点があるため前者において不適当とする塩ビフィルムを基材の材料として選択することを含むものであることから、基材シートの材料として、ポリオレフィン系樹脂フィルム、保護シート（透明な合成樹脂層）の材料として、飽和ポリエステル樹脂フィルムが列記された多数の材料名の中にそれぞれ記載されていても、相違点２に係る特定の樹脂の組合せを想到することは当業者が容易になし得ることとは認められない。
　この点について、甲第２号証には、Ａ−ＰＥＴ（非結晶性−ＰＥＴ）は、透明性にすぐれ、ＰＶＣ代替品として使用されていること（上記コ）が記載され、また、甲第３号証には、非結晶性ポリエステル樹脂とオレフィン系樹脂を積層したシート状体のオレフィン系樹脂層面に紙を積層ラミネートした壁紙が塩化ビニル製壁紙に劣らない加工特性を有していること（上記コ〜セ）が記載されているが、これらは相違点２に係る特定の樹脂の組合せを示唆するものとはいえない。また、甲第２号証及び甲第３号証に記載するものは、前者のような積層化粧シートとは異なり、このような積層化粧シートが有する技術的問題点や技術的課題、すなわち、Ｖカット加工又はラッピング加工などの２次加工適性についても何ら示唆するものでないことから、甲第１号証〜３号証を総合的に勘案しても、相違点２に係る構成を当業者が容易に想到することができたものとすることはできない。
　相違点３について検討する。
　甲第１号証〜３号証には、積層化粧シートがＶカット加工又はラッピング加工用であること、あるいはＶカット加工又はラッピング加工適性を有することについては、記載も示唆もなく、相違点３を当業者が容易になし得たものとすることはできない。
　そして、本件発明１は、本件特許明細書に記載するような作用効果を奏するものである。
　したがって、本件発明１は、前記甲第１号証〜３号証に記載された発明に基づいて当業者が容易になし得たものとはいえない。
　
（本件発明２〜４について）
　本件発明２〜４は、本件発明１を直接的又は間接的に引用し、本件発明１をさらに技術的に限定したものであるから、本件発明１についての判断と同様の理由により、甲第１号証〜３号証に記載された発明に基づいて当業者が容易になし得たものではない。
　
４．むすび
　以上のとおりであるから、特許異議の申し立ての理由及び証拠によっては本件発明１〜４に係る特許を取り消すことはできない。
　また、他に本件発明１〜４に係る特許を取り消すべき理由を発見しない。
　よって、結論のとおり決定する。
【異議決定日】
平成１４年１１月６日（２００２．１１．６）
【訂正の要旨】
訂正の要旨
訂正事項ａ
　特許請求の範囲の請求項１を
「【請求項１】
　全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする、Ｖカット加工又はラッピング加工用の積層化粧シート。」と訂正する。
訂正事項ｂ
　明細書の段落【０００４】を
「【０００４】
　【課題を解決するための手段】
本発明は、全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする、Ｖカット加工又はラッピング加工用の積層化粧シートである。」と訂正する。
（５４）【発明の名称】
積層化粧シート
（５７）【特許請求の範囲】
　【請求項１】
　全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする
、Ｖカット加工又はラッピング加工用の
　【請求項２】
　前記基材シートの印刷インキ層面に保護シートを積層した積層化粧シートの保護シートと印刷インキ層との間、印刷インキ層上全面に熱接着性アンカー層を設けたことを特徴とする請求項１記載の積層化粧シート。
　【請求項３】
　前記保護シート上にエンボスを施して凹み群を形成したことを特徴とする請求項１または請求項２記載の積層化粧シート。
　【請求項４】
　前記凹み群に着色インキを充填したことを特徴とする請求項３記載の積層化粧シート。
【発明の詳細な説明】
　【０００１】
　【産業上の利用分野】
　本発明は、積層化粧シートに関し、家具用部材、建具、造作材等の建装材や冷蔵庫、テレビキャビネット等の弱電製品の表面化粧に使われるものである。
　【０００２】
　【従来の技術】
　積層化粧シートは、被貼り合わせ材としての木材、合板、集成材、あるいはパーチクルボード、ハードボード等の木質系材料の板状の材料に、貼り合わせて使用され、貼り合わせ品は更にＶカット加工を施し、組み立てて箱やキャビネットとなる。又被貼り合わせ材として、複雑な形状をもつ、即ち木材や木材加工品を切削加工を施し、又はプラスチックで異形押し出し成形で断面多角形の多角柱体や断面曲面形の曲面柱体に、その形状に合わせて貼り合わせるラッピング加工を施される製品に使われる。
　この積層化粧シートには、基材シートとして不透明塩ビフィルムに印刷インキ層を設け、保護シートとして透明塩ビフィルムを熱貼り合わせして積層したものが使われてきた。
　積層することにより、基材フィルム上に設けられた印刷インキを保護フィルムで保護し、同時に厚みを厚くして強度を出し、塩ビフィルムは多少の伸びがあるために、Ｖカット加工、ラッピング加工適性を持たせることができる。
　更に塩ビフィルムは印刷適性、貼り合わせ適性、エンボス適性等の諸適性が良い長所がある。
　紙に樹脂加工を施した強化シート又は強化シートに塩ビフィルムを貼り合わせたものもあるが、紙を基材にしたものでは強度が不十分で、柔軟性に欠ける為、Ｖカット等の加工を施すと、破れやすいので、実質的に使われていなかった。
　【０００３】
　【発明が解決しようとする課題】
　ところが、塩ビフィルムは、燃焼処理時に塩素ガスや可塑剤臭を発生させ環境問題を引き起こしていること、塩ビフィルムは耐候性が悪い（特別に塩ビフィルムを改良、改質したものがあるが、値段が高い）、耐汚染性が悪いという問題点がある。
　前記した塩ビフィルムの長所特にＶカット加工、ラッピング加工適性を有する代替材が求められているが、本発明はその代替材としての積層化粧シートを提供するものである。
　【０００４】
　【課題を解決するための手段】
　本発明は、全面に印刷インキ層を設けた基材シートの印刷インキ層面に保護シートを積層した積層化粧シートであって、前記基材シートは不透明なポリオレフィン系樹脂フィルムであり、前記保護シートは透明な結晶化度５％以下の非結晶性ポリエチレンテレフタレート樹脂フィルムであることを特徴とする
、Ｖカット加工又はラッピング加工用の
　【０００５】
　本発明は又、前記基材シートの印刷インキ層面に保護シートを積層した積層化粧シートの保護シートと印刷インキ層との間、印刷インキ層上全面に熱接着性アンカー層を設けたことを特徴とする請求項１記載の積層化粧シートである。
　【０００６】
　本発明は又、前記保護シート上にエンボスを施して凹み群を形成したことを特徴とする請求項１または請求項２記載の積層化粧シートである。
　【０００７】
　本発明は又、前記凹み群に着色インキを充填したことを特徴とする請求項３記載の積層化粧シートである。
　【０００８】
　本発明をより詳細に説明する。
　基材シートとしてのポリオレフィン系樹脂フィルムは、強度と適度な伸びかあり、且つ値段が安い材料である。更に重要なことは、分子中に塩素基が含まれていないことである。またフィルム中に可塑材も含まれてない。
　不透明なポリオレフィン系樹脂フィルムを使用するのは、隠蔽性を持たせ、ポリオレフィン系樹脂フィルムの印刷インキ層の有する印刷柄が被貼り合わせ材の色の影響を受けなくする為である。
　ポリオレフィン系樹脂フィルムを不透明にするには、着色顔料、充填材（炭酸カルシューム、炭酸マグネシューム、シリカ等）を添加する。印刷性や接着性を助ける働きも出てくる。不透明とは、通常は白色にするが、印刷柄によっては白色でなくても良い。オレフィン系樹脂フィルムを発泡させても、不透明にすることができる（一部の合成紙に見られる）。
　ポリオレフィン系樹脂フィルムはポリオレフィン系樹脂をフィルム化して得られる。ポリオレフィン系樹脂は、ポリエチレン系としてはエチレンの単独重合体、エチレン−（メタ）アクリル酸エステル共重合体、エチレン−プロピレン共重合体、エチレン−ブテン−１共重合体等のポリエチレン系樹脂であり、ポリプロピレン系としてはプロピレンの単独重合体、プロピレン−エチレン共重合体、プロピレン−ブテン−１共重合体等のポリプロピレン系樹脂である。
　【０００９】
　保護シートとしては、非結晶性ポリエチレンテレフタレート樹脂フィルムを用いる。非結晶性ポリエチレンテレフタレート樹脂は、結晶化度５％以下の非結晶状態のものを指すものであり、通常Ａ−ＰＥＴと言われるものである。
　塩ビ樹脂フィルムと比べて、透明性、耐候性、耐汚染性が優れている。更に重要なことは、分子中に塩素基が含まれていないことである。
　【００１０】
　ポリオレフィン系樹脂フィルム、非結晶性ポリエチレンテレフタレート樹脂フィルムの面を印刷インキ、塗料、接着剤との接着性を良くするために、コロナ処理、オゾン処理等の処理を行いフィルムの表面を活性化しておいてもよい。
　【００１１】
　印刷インキ層は不透明なポリオレフィン系樹脂フィルム上に全面に設ける。印刷インキとしてはウレタン系、アクリル系、ポリエステルメラミン系樹脂等を使用してインキ化したインキがよい。
　【００１２】
　非結晶性ポリエチレンテレフタレート樹脂フィルムと印刷インキ層を設けたオレフィン系樹脂フィルムの両フィルムに熱を与えて貼り合わせして熱融着積層する。この為には印刷インキ自体が非結晶性ポリエチレンテレフタレート樹脂フィルムとの熱接着性を有している必要があり、前記インキの中ではウレタン系樹脂、ポリエステルメラミン系樹脂インキが良かった。
　【００１３】
　部分的に印刷インキ層を設けた場合には、熱接着性アンカー層を設ける必要がある。
　熱接着性アンカー層は、ポリオレフィン系樹脂フィルム又はポリオレフィン系樹脂フィルム上の印刷インキ層と非結晶性ポリエチレンテレフタレート樹脂フィルムとを熱接着させるためのものであり、１００度Ｃ〜２３０度Ｃで熱接着性を有するウレタン系樹脂、アクリル系樹脂等の塗料や印刷インキであり、分子中に塩素原子を含まない合成樹脂が良い。
　熱接着性アンカー層は、同じ印刷機で印刷層と同時に設けることができる。
　【００１４】
　より意匠性を高めるために、非結晶性ポリエチレンテレフタレート樹脂フィルム面にエンボスを施し導管模様等の凹み群を形成するとよい。例えば、熱を与えて貼り合わせして熱融着積層して、未だ積層フィルムが熱い内にエンボスロール（ロール内部に冷却水が循環している）を通すことにより得られる。
　更に、凹み群に着色インキを充填して（ワイピング加工）、全面に透明塗料を塗布又は印刷しても良い。
　【００１５】
　【実施例】
　図を使用し実施例で本発明を更に詳細に説明する。
　【００１６】
＜実施例１＞
　図１は実施例１における積層化粧シートの断面図である。
　基材シート１１として、不透明なオレフィン系樹脂フィルムであるプロピレン樹脂に着色顔料を混入した厚み１００μｍの理研ビニル工業（株）製「＃０４１」を使用した。
　基材シート１１上に、グラビヤ印刷機で、東洋インキ製造（株）製ウレタン系樹脂インキ「ラミスター」を使用して、木目模様の印刷インキ層１２を全面に印刷して設けた。
　保護シート１４として、透明な非結晶性ポリエチレンテレフタレート樹脂フィルムである厚み５０μｍの出光石油化学（株）製「クリスタレイ」を使用した。
　【００１７】
　保護シート１４と印刷インキ層１２の設けられた基材シート１１の印刷インキ層１２面とを、熱貼り合わせエンボス機で、貼り合わせ温度１３０度Ｃ〜１４０度Ｃ，貼り合わせ時間４０秒、貼り合わせ圧２ｋｇ／ｃｍの条件で、熱貼り合わせさせ、同時にエンボスを施し導管模様の凹み群１５を保護シート１４面に形成した。
　【００１８】
　得られた凹み群１５を有する積層化粧シート１０は、印刷された木目模様と導管模様の凹み群１５とがあいまって、意匠感の優れたものであった。
　又、基材１１上の印刷インキ層１２と非結晶性ポリエチレンテレフタレート樹脂フィルム樹脂フィルムとは強固に接着しており、接着強度は３．５ｋｇ／２５ｍｍ以上であった。
　【００１９】
　図３のように、この積層化粧シート１０を６ｍｍ厚みの合板２１と水性ウレタン系樹脂接着剤を使用して貼り合わせて積層化粧シート貼り合板２０を作り、積層化粧シート１０を残して、合板２１の直角三角形部分２２を取り除いて、できた斜めの直線部２３、２３’同士を前記水性ウレタン系樹脂接着剤２４を使用して貼り合わせ、図４のようなＶカット加工製品３０を作った。
　【００２０】
　このＶカット加工製品３０の直角に折り曲がった部分３１には白化、亀裂現象は見られなかった。
　又、積層化粧シート１０は、分子中に塩素基を含むフィルムを使用しないので、燃焼時に塩素ガスの発生することはない。
　【００２１】
＜実施例２＞
　図２は実施倒２における積層化粧シートの断面図である。
　基材シートは、不透明なポリオレフィン系フィルム１１としてポリプロピレン樹脂からなる厚み８０μｍの王子油化合成紙（株）製の「ユポＫＰＫ−８０」を使用した。
　印刷インキ層１２を、グラビヤ印刷機で、東洋インキ製造（株）製ウレタン系樹脂インキ「ラミスター」を使用して、木目模様を全面に印刷して、更に熱接着性アンカー層１３として版深７０μｍのグラビヤ版で東洋インキ製ウレタン系アンカー材「Ｖ−８０」を厚み５μｍに、続けて印刷した。
　保護シート１４として、実施例１と同じく、透明な非結晶性ポリエチレンテレフタレート樹脂フィルムである厚み５０μｍの出光石油化学（株）製「クリスタレイ」を使用した。
　【００２２】
　保護シート１４と印刷インキ層１２の設けられた基材シート１１の印刷インキ層１２面とを、熱貼り合わせエンボス機で、貼り合わせ温度１５０度Ｃ，貼り合わせ時間１５秒、貼り合わせ圧２ｋｇ／ｃｍの条件で熱貼り合わせした。同時にエンボスを施し導管模様の凹み群１５を非結晶性ポリエチレンテレフタレート樹脂フィルム１４面に形成した。
　次に、黒色の着色インキで凹み群１５面上に塗布して、全面をドクターでスキーズして、凹み群１５の凹部に着色インキ１７を充填し、更に全面にアクリルウレタン樹脂の透明塗料１６を塗布した。
　【００２３】
　得られた凹み群１５を有する積層化粧シート１０は、印刷された木目模様と黒色の導管模様の凹み群とがあいまって、意匠感の優れたものであった。
　又、基材１１上の印刷インキ層１２と非結晶性ポリエチレンテレフタレート樹脂フィルム樹脂フィルムとは熱接着性アンカー層により強固に接着しており、接着強度は３．５ｋｇ／２５ｍｍ以上であった。
　【００２４】
　この積層化粧シート１０を使用して、実施例１と同様、図４のようなＶカット加工製品３０を作った。
　【００２５】
　このＶカット加工製品３０の直角に折り曲がった部分３１には白化、亀裂現象は見られなかった。
　又、積層化粧シート１０は、燃焼時に塩素ガスの発生することはない。
　【００２６】
　【発明の効果】
　本発明の積層化粧シートは、以上のような構成であるので、ポリオレフィン系樹脂フィルムである基材、熱接着性アンカー層、非結晶性ポリエチレンテレフタレート樹脂フィルム共に樹脂中に塩素原子を含んでないので、燃焼処理時に塩素ガスが出ない、かつ可塑剤臭がしない。
　基材はポリオレフィン系樹脂フィルムであるので、適度な柔らかみ（可撓性）があり、且つ値段が安く、更に非結晶性ポリエチレンテレフタレート樹脂フィルムを積層した積層化粧材は２次加工適性（Ｖカット加工、ラッピング加工）が良かった。
　保護シートとして、非結晶性ポリエチレンテレフタレート樹脂フィルムを積層してあるので、透明性、耐候性、耐汚染性が良い。　又、表面にはエンボスを施すことにより、あるいはエンボスを施された凹み群にが着色インキが充填されていることにより、印刷模様と相まって、意匠感の優れたものが得られた。
【図面の簡単な説明】
　【図１】
　図１は本発明の実施例１における積層化粧シートの断面図である。
　【図２】
　図２は本発明の実施例２における積層化粧シートの断面図である。
　【図３】
　図３は本発明の実施例における積層化粧シートと合板とを貼り合わた積層化粧シート貼り合板の断面図である。
　【図４】
　図４は図３の積層化粧シート貼り合板にＶカット加工を施したＶカット加工製品の断面図である。
　【符号の説明】
　１０…積層化粧シート
　１１…基材シート
　１２…印刷インキ層
　１３…熱接着性アンカー層
　１４…保護シート
　１５…凹み群
　１６…透明塗料
　１７…着色インキ
　２０…積層化粧シート貼り合板
　２１…合板
　２２…直角三角形部分
　２３、２３’…斜めの直線部
　２４…接着剤
　３０…Ｖカット加工製品
　３１…直角に折り曲がった部分